(57)【要約】【課題】本発明は、長時間、高温、高湿下に保持されても近赤外線吸収機能の低下及びヘイズが変化しない近赤外線吸収粘着組成物、及び該組成物を含むＰＤＰ用光学フィルムを提供する。【解決手段】（ａ−１）アクリル酸アルキルエステル及び／又はメタクリル酸アルキルエステル８２〜９６質量部、（ａ−２）カルボキシル基含有モノマー４〜８質量部、及び（ａ−３）上記（ａ−１）及び／又は（ａ−２）と共重合可能なその他のモノマー０〜１０質量部（但し、（ａ−１）〜（ａ−３）の合計量が１００質量部）を重合してなる、重量平均分子量１２０万〜１５０万のアクリル系ポリマー（Ａ）、並びにジイモニウム系色素（Ｂ１）を含む近赤外線吸収性粘着剤組成物であって、該ジイモニウム系色素（Ｂ１）の２５℃における酢酸エチル１ｇに対する溶解度が０．６ｍｇ以上であり、該アクリル系ポリマー（Ａ）１００質量部に対して、該ジイモニウム系色素（Ｂ１）を１〜１０質量部含む近赤外線吸収性粘着剤組成物。【選択図】なし【特許請求の範囲】
【請求項１】
（ａ−１）アクリル酸アルキルエステル及び／又はメタクリル酸アルキルエステル８２〜９６質量部、
（ａ−２）カルボキシル基含有モノマー４〜８質量部、及び
（ａ−３）上記（ａ−１）及び／又は（ａ−２）と共重合可能なその他のモノマー０〜１０質量部（但し、（ａ−１）〜（ａ−３）の合計量が１００質量部）
を重合してなる、重量平均分子量１２０万〜１５０万のアクリル系ポリマー（Ａ）、並びにジイモニウム系色素（Ｂ１）を含む近赤外線吸収性粘着剤組成物であって、該ジイモニウム系色素（Ｂ１）の２５℃における酢酸エチル１ｇに対する溶解度が０．６ｍｇ以上であり、該アクリル系ポリマー（Ａ）１００質量部に対して、該ジイモニウム系色素（Ｂ１）を１〜１０質量部含む近赤外線吸収性粘着剤組成物。
【請求項２】
前記（ａ−２）カルボキシル基含有モノマーが、カルボキシル基含有アクリルモノマー及びカルボキシル基含有メタクリルモノマーからなる群より選ばれる少なくとも１種である請求項１に記載の近赤外線吸収性粘着剤組成物。
【請求項３】
前記アクリル系ポリマー（Ａ）１００質量部に対して、さらに、イソシアネート系硬化剤、エポキシ系硬化剤及び金属キレート硬化剤からなる群より選ばれる少なくとも１種の硬化剤（Ｃ）を０．００１〜１０質量部含む請求項１又は２に記載の近赤外線吸収性粘着剤組成物。
【請求項４】
前記硬化剤（Ｃ）がイソシアネート系硬化剤及び金属キレート硬化剤である請求項１〜３のいずれかに記載の近赤外線吸収性粘着剤組成物。
【請求項５】
前記アクリル系ポリマー（Ａ）１００質量部に対して、ジイモニウム系色素（Ｂ１）及びフタロシアニン系色素（Ｂ２）を合わせて１〜１０質量部を含む請求項１〜４のいずれかに記載の近赤外線吸収性粘着剤組成物。
【請求項６】
前記請求項１〜５のいずれかに記載の近赤外線吸収性粘着剤組成物より得られる粘着剤層が基材フィルム上に形成されていることを特徴とする粘着フィルム。
【請求項７】
前記請求項１〜５のいずれかに記載の近赤外線吸収性粘着剤組成物より得られる粘着剤層が基材フィルム上に形成されていることを特徴とするプラズマディスプレイパネル用光学フィルム。
【発明の詳細な説明】
【技術分野】
【０００１】
本発明は、近赤外線カット機能を有する近赤外線吸収性粘着剤組成物に関する。本発明はまた、プラズマディスプレイから発生する近赤外線を吸収することで、電子機器の誤動作を防ぐ、プラズマディスプレイパネル（ＰＤＰ）の前面に配置する近赤外線吸収粘着フィルムに関する。
【背景技術】
【０００２】
ＰＤＰは近赤外線（波長８００〜１１００ｎｍ程度）を発することが知られており、この近赤外線は周辺の電子機器に悪影響を及ぼす恐れがあるため遮断する必要がある。
【０００３】
このＰＤＰが発する近赤外線を吸収するために、近赤外線吸収フィルムが使用されていた。近赤外線吸収フィルムは、一般に、電磁波遮断フィルム及び反射防止フィルムとともに前面板に貼り合わされてパネルが形成される。しかし、これらの機能性フィルムを積層するためには別途粘着シートが必要となり、それが原因でパネルのヘイズ値が上昇したり、製造工程が増えるためコストが高くつくという問題があった。
【０００４】
そこで、近赤外線吸収色素と粘着剤を含む粘着シートを用いることにより、上記の問題点を解決しようとする試みがなされている（例えば特許文献１〜９等）。しかしながら、いずれの粘着シートも長時間湿熱環境下にさらされると、近赤外線カット機能の低下やヘイズの上昇が認められ、実用的にはほど遠いものであった。これは、粘着剤層に近赤外線吸収色素が析出することによってヘイズが上昇したり、粘着剤ポリマー側鎖の官能基や未反応の架橋剤官能基と近赤外線吸収色素とが反応し、近赤外線吸収色素が劣化したりすることが原因として考えられる。
【特許文献１】特開平９−２０８９１８号公報
【特許文献２】特開２００１−２０７１４２号公報
【特許文献３】特開２００３−８２３０２号公報
【特許文献４】特開２００５−６２５０６号公報
【特許文献５】特開２００５−２７２５８８号公報
【特許文献６】特開２００６−２５７２２３号公報
【特許文献７】特表２００６−５１６３５７号公報
【特許文献８】特開２００７−４０９８号公報
【特許文献９】特開２００７−１６１９８号公報
【発明の開示】
【発明が解決しようとする課題】
【０００５】
本発明は、長時間、高温、高湿下に保持されても近赤外線吸収機能の低下及びヘイズが変化しない近赤外線吸収性粘着組成物、及び該組成物を含むＰＤＰ用光学フィルムを提供することを目的とする。
【課題を解決するための手段】
【０００６】
本発明者は、上記の課題を解決するため鋭意研究をおこなった結果、アクリル酸アルキルエステル及び／又はメタクリル酸アルキルエステル、カルボキシル基含有モノマー、並びに必要に応じ共重合可能な他のモノマーを重合してなる、重量平均分子量１２０万〜１５０万のアクリル系ポリマー（Ａ）、並びにジイモニウム系色素（Ｂ１）を含む近赤外線吸収性粘着剤組成物であって、該ジイモニウム系色素（Ｂ１）の２５℃における酢酸エチル１ｇに対する溶解度が０．６ｍｇ以上であり、該アクリル系ポリマー（Ａ）１００質量部に対して、該ジイモニウム系色素（Ｂ１）を１〜１０質量部含む近赤外線吸収性粘着剤組成物が、長時間、湿熱環境下でも近赤外線吸収機能の低下やヘイズの変化が極めて小さいことを見いだした。かかる知見に基づき、さらに研究を重ねて本発明を完成するに至った。
【０００７】
即ち、本発明は下記の近赤外線吸収性粘着組成物、及び該組成物を含有するＰＤＰ用光学フィルムに関する。
【０００８】
項１．  （ａ−１）アクリル酸アルキルエステル及び／又はメタクリル酸アルキルエステル８２〜９６質量部、
（ａ−２）カルボキシル基含有モノマー４〜８質量部、及び
（ａ−３）上記（ａ−１）及び／又は（ａ−２）と共重合可能なその他のモノマー０〜１０質量部（但し、（ａ−１）〜（ａ−３）の合計量が１００質量部）
を重合してなる、重量平均分子量１２０万〜１５０万のアクリル系ポリマー（Ａ）、並びにジイモニウム系色素（Ｂ１）を含む近赤外線吸収性粘着剤組成物であって、該ジイモニウム系色素（Ｂ１）の２５℃における酢酸エチル１ｇに対する溶解度が０．６ｍｇ以上であり、該アクリル系ポリマー（Ａ）１００質量部に対して、該ジイモニウム系色素（Ｂ１）を１〜１０質量部含む近赤外線吸収性粘着剤組成物。
【０００９】
項２．  前記（ａ−２）カルボキシル基含有モノマーが、カルボキシル基含有アクリルモノマー及びカルボキシル基含有メタクリルモノマーからなる群より選ばれる少なくとも１種である項１に記載の近赤外線吸収性粘着剤組成物。
【００１０】
項３．  前記アクリル系ポリマー（Ａ）１００質量部に対して、さらに、イソシアネート系硬化剤、エポキシ系硬化剤及び金属キレート硬化剤からなる群より選ばれる少なくとも１種の硬化剤（Ｃ）を０．００１〜１０質量部含む項１又は２に記載の近赤外線吸収性粘着剤組成物。
【００１１】
項４．  前記硬化剤（Ｃ）がイソシアネート系硬化剤及び金属キレート硬化剤である項１〜３のいずれかに記載の近赤外線吸収性粘着剤組成物。
【００１２】
項５．  前記アクリル系ポリマー（Ａ）１００質量部に対して、ジイモニウム系色素（Ｂ１）及びフタロシアニン系色素（Ｂ２）を合わせて１〜１０質量部を含む項１〜４のいずれかに記載の近赤外線吸収性粘着剤組成物。
【００１３】
項６．  前記項１〜５のいずれかに記載の近赤外線吸収性粘着剤組成物より得られる粘着剤層が基材フィルム上に形成されていることを特徴とする粘着フィルム。
【００１４】
項７．  前記項１〜５のいずれかに記載の近赤外線吸収性粘着剤組成物より得られる粘着剤層が基材フィルム上に形成されていることを特徴とするプラズマディスプレイパネル用光学フィルム。
【発明の効果】
【００１５】
本発明の近赤外線吸収性粘着剤組成物は、長時間、高温、高湿下に保持されても近赤外線吸収機能の低下及びヘイズが変化しない。そのため、ＰＤＰ用光学フィルムとして好適に用いられる。
【発明を実施するための最良の形態】
【００１６】
アクリル系ポリマー（Ａ）
本発明の近赤外線吸収性粘着組成物に含まれるアクリル系ポリマー（Ａ）は、（ａ−１）アクリル酸アルキルエステル及び／又はメタクリル酸アルキルエステル８２〜９６質量部、（ａ−２）カルボキシル基含有モノマー４〜８質量部、及び（ａ−３）上記（ａ−１）及び／又は（ａ−２）と共重合可能なその他のモノマー０〜１０質量部（但し、（ａ−１）〜（ａ−３）の合計量が１００質量部）を重合してなる、重量平均分子量１２０万〜１５０万のポリマーである。
【００１７】
上記（ａ−１）で示されるアクリル酸アルキルエステル及び／又はメタクリル酸アルキルエステルにおけるアクリル酸アルキルエステルとしては、アクリル酸のＣ１〜１５の直鎖、分岐鎖又は環状アルキルエステルが挙げられる。例えば、アクリル酸メチル、アクリル酸エチル、アクリル酸ｎ−プロピル、アクリル酸イソプロピル、アクリル酸ｎ−ブチル、アクリル酸ｓｅｃ−ブチル、アクリル酸ｔｅｒｔ−ブチル、アクリル酸ｎ−ペンチル、アクリル酸イソアミル、アクリル酸ｎ−ヘキシル、アクリル酸ｎ−ヘプチル、アクリル酸ｎ−オクチル、アクリル酸２−エチルヘキシル、アクリル酸ノニル、アクリル酸デシル、アクリル酸ドデシル、アクリル酸イソボルニル、アクリル酸シクロヘキシル等が挙げられる。
【００１８】
メタクリル酸アルキルエステルとしては、メタクリル酸のＣ１〜１５の直鎖、分岐鎖又は環状アルキルエステルが挙げられ、例えば、メタクリル酸メチル、メタクリル酸エチル、メタクリル酸ｎ−プロピル、メタクリル酸イソプロピル、メタクリル酸ｎ−ブチル、メタクリル酸ｓｅｃ−ブチル、メタクリル酸ｔｅｒｔ−ブチル、メタクリル酸ｎ−ペンチル、メタクリル酸イソアミル、メタクリル酸ｎ−ヘキシル、メタクリル酸ｎ−ヘプチル、メタクリル酸ｎ−オクチル、メタクリル酸２−エチルヘキシル、メタクリル酸ノニル、メタクリル酸デシル、メタクリル酸ドデシル、メタクリル酸イソボルニル、メタクリル酸シクロヘキシル等が挙げられる。
【００１９】
中でも、アルキル基の炭素数が4〜8のアクリル酸アルキルエステルを使用すると、得られる粘着剤の粘着力、柔軟性が良好になるため好ましく、特に、アクリル酸ｎ−ブチル、アクリル酸２−エチルヘキシルが好ましい。
【００２０】
このような（ａ−１）モノマーは、（ａ−１）〜（ａ−３）のモノマーの合計量１００質量部中に、８２〜９６質量部、好ましくは８７〜９５．９質量部含まれる。
【００２１】
上記（ａ−２）で示されるカルボキシル基含有モノマーとしては、１以上のカルボキシル基を分子内に有する不飽和結合（二重結合）を有する化合物が挙げられる。例えば、アクリル酸、メタクリル酸、アクリル酸β−カルボキシエチル、メタクリル酸β−カルボキシエチル、アクリル酸５−カルボキシペンチル、メタクリル酸５−カルボキシペンチル、コハク酸モノアクリロイルオキシエチルエステル、コハク酸モノメタクリロイルオキシエチルエステル、ω−カルボキシポリカプロラクトンモノアクリレート、ω−カルボキシポリカプロラクトンモノメタクリレート、イタコン酸、クロトン酸、フマル酸、マレイン酸等が挙げられる。
【００２２】
中でも（ａ−１）との共重合性が良好なアクリルモノマー、メタクリルモノマーを使用することが好ましく、さらには得られる粘着剤の透明性のよいアクリル酸、メタクリル酸を使用することが特に好ましい。
【００２３】
このような（ａ−２）モノマーは、（ａ−１）〜（ａ−３）のモノマーの合計量１００質量部中に、４〜８質量部含まれる。
【００２４】
上記使用量でカルボキシル基含有モノマーを共重合することにより、後述する（Ｂ）近赤外線吸収色素を安定化し、劣化を抑制し、長時間の湿熱環境下においても、近赤外線カット機能の低下やヘイズの上昇を抑えることができる。
【００２５】
上記（ａ−３）で示される（ａ−１）及び／又は（ａ−２）と共重合可能なその他のモノマーとしては、例えば、アクリル酸２−ヒドロキシエチル、メタクリル酸２−ヒドロキシエチル、アクリル酸２−ヒドロキシプロピル、メタクリル酸２−ヒドロキシプロピル、アクリル酸３−ヒドロキシプロピル、メタクリル酸３−ヒドロキシプロピル、アクリル酸４−ヒドロキシブチル、メタクリル酸４−ヒドロキシブチル、アクリル酸２−ヒドロキシ−３−クロロプロピル、メタクリル酸２−ヒドロキシ−３−クロロプロピル、アクリル酸２−ヒドロキシ−３−フェノキシプロピル、メタクリル酸２−ヒドロキシ−３−フェノキシプロピル等の水酸基含有モノマー；アクリル酸２−メトキシエチル、アクリル酸２−エトキシエチル、アクリル酸２−メトキシプロピル、アクリル酸３−メトキシプロピル、アクリル酸２−メトキシブチル、アクリル酸４−メトキシブチル等のアクリル酸アルコキシエステル；メタクリル酸２−メトキシエチル、メタクリル酸２−エトキシエチル、メタクリル酸２−メトキシプロピル、メタクリル酸３−メトキシプロピル、メタクリル酸２−メトキシブチル、メタクリル酸４−メトキシブチル等のメタクリル酸アルコキシエステル；アクリル酸エチレングリコール、アクリル酸ポリエチレングリコール、アクリル酸プロピレングリコール、アクリル酸ポリプロピレングリコール等のアクリル酸アルキレングリコール；メタクリル酸エチレングリコール、メタクリル酸ポリエチレングリコール、メタクリル酸プロピレングリコール、メタクリル酸ポリプロピレングリコール等のメタクリル酸アルキレングリコール；アクリル酸ベンジル、アクリル酸フェノキシエチル、アクリル酸フェニル等のアクリル酸アリール；メタクリル酸ベンジル、メタクリル酸フェノキシエチル、メタクリル酸フェニル等のメタクリル酸アリール；酢酸ビニル、スチレン、α−メチルスチレン、酢酸アリル等が挙げられる。
【００２６】
このような（ａ−３）モノマーは、（ａ−１）〜（ａ−３）のモノマーの合計量１００質量部中に０〜１０質量部、好ましくは０．１〜５質量部含まれる。
【００２７】
中でも、水酸基含有モノマーは、イソシアネート系硬化剤使用時の架橋点として作用し、得られる粘着剤の粘着物性を好適な範囲に調整することができるため好ましい。特に、アクリル酸２−ヒドロキシエチル、メタクリル酸２−ヒドロキシエチル、アクリル酸４−ヒドロキシブチル、メタクリル酸４−ヒドロキシブチルが、（ａ−１）及び／又は（ａ−２）との共重合性が良好で、硬化剤との反応性が良好であるため好ましい。該水酸基含有モノマーの使用量は、（ａ−１）〜（ａ−３）のモノマーの合計量１００質量部中に０．１〜２質量部とすることが好ましい。
【００２８】
なお、（ａ−３）モノマーとして、アミノ基、アミド基等の窒素含有官能基を有するモノマーは、ジイモニウム系色素（Ｂ）の褪色を促進する作用があるため使用しないことが好ましい。
【００２９】
上記（ａ−１）〜（ａ−３）を共重合することによって得られるアクリル系ポリマー（Ａ）は、重量平均分子量（Ｍｗ）が１２０万〜１５０万であることが重要である。分子量が１２０万より小さいと、ジイモニウム系色素（Ｂ１）の耐久性が低下、或は析出したりして、十分な効果が得られない。また、分子量が１５０万より大きくても、ジイモニウム系色素（Ｂ１）やフタロシアニン系色素（Ｂ２）の耐久性が悪くなったり析出したりして、十分な近赤外線カット効果が得られない。なお、重量平均分子量は、ＧＰＣ法により測定したポリスチレン換算の値である。
【００３０】
このようなアクリル系ポリマー（Ａ）は公知の重合方法で得ることができるが、中でも溶液重合法が、分子量の調節が容易であり、また不純物も少なくできるために好ましい。重量平均分子量（Ｍｗ）１２０万〜１５０万の範囲に調節する好適な条件としては、例えば、溶剤として酢酸エチル、トルエン、メチルエチルケトン等を用い、モノマー１００質量部に対して重合開始剤０．０１〜０．５質量部を添加し、適宜溶剤を追加しながら、窒素雰囲気下、反応温度４０〜８０℃で、２〜２０時間反応させることで得られる。
【００３１】
また、本発明において使用されるアクリル系ポリマー（Ａ）のガラス転移温度は０℃以下であり、好ましくは−２０℃以下である。ガラス転移温度が０℃より高いと、得られる粘着剤の基材への密着性や、粘着剤層の可撓性が低下し、基材からのハガレや浮きを生じるおそれがある。
【００３２】
なお、本発明におけるガラス転移温度は、ホモポリマーのガラス転移温度から、下記のＦＯＸの式（１）によって算出される。
【００３３】
１／Ｔｇ＝Ｗａ／Ｔｇａ＋Ｗｂ／Ｔｇｂ＋・・・        （１）
Ｔｇ ：共重合体のガラス転移温度
Ｔｇａ，Ｔｇｂ，・・・：単量体ａ、単量体ｂ・・・のホモポリマーのガラス転移温度
Ｗａ，Ｗｂ・・・ ：単量体ａ、単量体ｂ・・・の重量分率
近赤外線吸収色素（Ｂ）
本発明の近赤外線吸収性粘着組成物に含まれる近赤外線吸収色素（Ｂ）は、800nm〜1100nmに極大吸収波長を有する色素であればよく、ジイモニウム系色素（Ｂ１）、フタロシアニン系色素（Ｂ２）が挙げられる。この両者を単独或いは２種以上を組み合わせて使用しても良い。このうち、ジイモニウム系色素（Ｂ１）が好ましく、本発明ではジイモニウム系色素（Ｂ１）を必須とする。これらの色素は溶媒等への溶解性が高い方が良い。具体的には、常圧（約０．１ＭＰａ）下、２５℃における酢酸エチル１ｇに対する溶解度が、０．６ｍｇ以上、好ましくは０．８〜３００ｍｇ、より好ましくは１〜２００ｍｇである。ここで、酢酸エチルを基準溶媒としたのは、酢酸エチルの溶解度パラメータ値（ＳＰ値）はアクリル系ポリマー（Ａ）のそれと近似するからである。
【００３４】
本発明では、ジイモニウム系色素（Ｂ１）の含有量は、重量平均分子量１２０万〜１５０万のアクリル系ポリマー（Ａ）１００質量部に対して、１〜１０質量部であり、好ましくは１．２〜８質量部であり、より好ましくは１．５〜６質量部である。
【００３５】
上記の量で使用することにより、ジイモニウム系色素が、アクリル系ポリマーによって安定化され湿熱環境下での透過率の低下やヘイズの上昇を抑えることができる。
【００３６】
さらに、ジイモニウム系色素（Ｂ１）に加えてフタロシアニン系色素（Ｂ２）を併用してもよい。その場合、ジイモニウム系色素（Ｂ１）及びフタロシアニン系色素（Ｂ２）の合計量が、アクリル系ポリマー（Ａ）１００質量部に対して、１〜１０質量部であり、好ましくは１．２〜８質量部であり、より好ましくは１．５〜６質量部である。また、ジイモニウム系色素（Ｂ１）とフタロシアニン系色素（Ｂ２）との含有比（質量比）は、例えば１００：１〜１：１、好ましくは２０：1〜５：４である。
【００３７】
上記の所定の色素を所定量用いるのは、色素の配合量が少ない場合は、粘着剤中に色素が析出したりする場合多く、また、配合量が多いと可視域での透過率が低下するためである。
【００３８】
ジイモニウム系色素（Ｂ１）としては、一般式（Ｉ）：
【００３９】
【化１】
2008231263.tif 000002
【００４０】
で表される部分構造を有する化合物が挙げられる。具体的には、一般式（Ｉａ）：
【００４１】
【化２】
2008231263.tif 000003
【００４２】
（式中、Ｒ１〜Ｒ８は独立して水素原子、置換基を有してもよいアルキル基、置換基を有してもよいアルケニル基、置換基を有してもよいアラルキル基、置換基を有してもよいアリール基、ヒドロキシ基、置換基を有してもよいアリールオキシ基、置換基を有してもよいアルコキシ基、又はアシルオキシ基を示し、Ｘ−は陰イオンを示す。）で表される化合物が挙げられる。
【００４３】
置換基を有してもよいアルキル基のアルキル基としては、例えば、炭素数１〜２０、好ましくは４〜８、より好ましくは４〜６の、直鎖、分岐、又は環状のアルキル基が挙げられる。炭素数が４以上であると有機溶剤に対する溶解性が良好であり、炭素数が８以下であると耐熱性が良好である。該アルキル基としては、例えば、メチル基、エチル基、ｎ−プロピル基、ｉｓｏ−プロピル基、ｎ−ブチル基、ｉｓｏ−ブチル基、ｓｅｃ−ブチル基、ｔ−ブチル基、３−メチル−ブチル基、ｎ−ペンチル基、ｉｓｏ−ペンチル基、ｎｅｏ−ペンチル基、シクロペンチル基、１，２−ジメチルプロピル基、ｎ−ヘキシル基、シクロヘキシル基、１，３−ジメチルブチル基、１−ｉｓｏ−プロピルプロピル基、１，２−ジメチルブチル基、ｎ−ヘプチル基、１，４−ジメチルペンチル基、２−メチル−１−ｉｓｏ−プロピルプロピル基、１−エチル−３−メチルブチル基、ｎ−オクチル基、２−エチルヘキシル基、３−メチル１−ｉｓｏ−プロピルブチル基、２−メチル−１−ｉｓｏ−プロピル基、１−ｔ−ブチル−２−メチルプロピル基、ｎ−ノニル基、３，５，５−トリメチルヘキシル基等が挙げられる。
【００４４】
該アルキル基は、水酸基、ハロゲン原子、アミノ基、アルキルアミノ基、アルコキシカルボニル基、アシル基、スルホ基、又はカルボキシル基等の置換基を有してもよい。
【００４５】
置換基を有してもよいアルケニル基のアルケニル基としては、例えば、炭素数２〜２０、好ましくは４〜８、より好ましくは４〜６の、直鎖、分岐、又は環状のアルケニル基が挙げられる。該アルケニル基としては、例えば、ビニル基、プロペニル基、ブテニル基、ペンテニル基、ヘキセニル基、ヘプテニル基、又はオクテニル基等が挙げられる。
【００４６】
該アルケニル基は、水酸基、ハロゲン原子、アミノ基、アルキルアミノ基、アルコキシカルボニル基、アシル基、スルホ基、又はカルボキシル基等の置換基を有してもよい。
【００４７】
置換基を有してもよいアラルキル基のアラルキル基としては、例えば、ベンジル基、ｐ−クロロベンジル基、ｐ−メチルベンジル基、２−フェニルエチル基、２−フェニルプロピル基、３−フェニルプロピル基、ナフチルメチル基、又は２−ナフチルエチル基等が挙げられる。
【００４８】
該アラルキル基は、芳香環に水酸基、ハロゲン原子、アミノ基、アルキルアミノ基、アルコキシカルボニル基、アシル基、スルホ基、又はカルボキシル基等の置換基を有してもよい。
【００４９】
置換基を有してもよいアリール基のアリール基としては、単環又は２環のアリール基が挙げられ、例えばフェニル基、ナフチル基、ビフェニル基等が挙げられる。
【００５０】
該アリール基は、水酸基、ハロゲン原子、アミノ基、アルキルアミノ基、アルコキシカルボニル基、アシル基、スルホ基、又はカルボキシル基等の置換基を有してもよい。
【００５１】
置換基を有してもよいアリールオキシ基のアリールオキシ基としては、単環又は２環のアリールオキシ基が挙げられ、例えばフェニルオキシ基、ナフチルオキシ基、ビフェニルオキシ基等が挙げられる。
【００５２】
該アリールオキシ基は、水酸基、ハロゲン原子、アミノ基、アルキルアミノ基、アルコキシカルボニル基、アシル基、スルホ基、又はカルボキシル基等の置換基を有してもよい。
【００５３】
置換基を有してもよいアルコキシ基のアルコキシ基としては、例えば、炭素数１〜２０、好ましくは４〜８、より好ましくは４〜６の、直鎖、分岐、又は環状のアルコキシ基が挙げられる。炭素数が４以上であると有機溶剤に対する溶解性が良好であり、炭素数が８以下であると耐熱性が良好である。該アルコシキ基としては、例えば、メトキシ基、エトキシ基、ｎ−プロピルオキシ基、ｉｓｏ−プロピルオキシ基、ｎ−ブチルオキシ基、ｉｓｏ−ブチルオキシ基、ｓｅｃ−ブチルオキシ基、ｔ−ブチルオキシ基、３−メチル−ブチルオキシ基、ｎ−ペンチルオキシ基、ｉｓｏ−ペンチルオキシ基、ｎｅｏ−ペンチルオキシ基、シクロペンチルオキシ基、１，２−ジメチルプロピルオキシ基、ｎ−ヘキシルオキシ基、シクロヘキシルオキシ基、１，３−ジメチルブチルオキシ基、１−ｉｓｏ−プロピルプロピルオキシ基、１，２−ジメチルブチルオキシ基、ｎ−ヘプチルオキシ基、１，４−ジメチルペンチルオキシ基、２−メチル−１−ｉｓｏ−プロピルプロピルオキシ基、１−エチル−３−メチルブチルオキシ基、ｎ−オクチルオキシ基、２−エチルヘキシルオキシ基、３−メチル１−ｉｓｏ−プロピルブチルオキシ基、２−メチル−１−ｉｓｏ−プロピルオキシ基、１−ｔ−ブチル−２−メチルプロピルオキシ基、ｎ−ノニルオキシ基、３，５，５−トリメチルヘキシルオキシ基等が挙げられる。
【００５４】
該アルコキシ基は、水酸基、ハロゲン原子、アミノ基、アルキルアミノ基、アルコキシカルボニル基、アシル基、スルホ基、又はカルボキシル基等の置換基を有してもよい。
【００５５】
アシルオキシ基としては、アセチルオキシ基、プロピオニルオキシ基、ブチリルオキシ基等のＣ２〜１０アルカノイルオキシ基；ベンゾイルオキシ基、ナフトイルオキシ基等のアリーロイルオキシ基が挙げられる。
【００５６】
Ｘ−で示される陰イオンとしては、例えば、塩素イオン、臭素イオン、ヨウ素イオン、過塩素酸イオン、過ヨウ素酸イオン、硝酸イオン、ベンゼンスルホン酸イオン、Ｐ−トルエンスルホン酸イオン、メチル硫酸イオン、エチル硫酸イオン、プロピル硫酸イオン、テトラフルオロホウ酸イオン、テトラフェニルホウ酸イオン、ヘキサフルオリン酸イオン、ベンゼンスルフィン酸イオン、酢酸イオン、トリフルオロ酢酸イオン、プロピオン酢酸イオン、安息香酸イオン、シュウ酸イオン、コハク酸イオン、マロン酸イオン、オレイン酸イオン、ステアリン酸イオン、クエン酸イオン、一水素二リン酸イオン、二水素一リン酸イオン、ペンタクロロスズ酸イオン、クロロスルホン酸イオン、フルオロスルホン酸イオン、トリフルオロメタンスルホン酸イオン、ヘキサフルオロヒ酸イオン、ヘキサフルオロアンチモン酸イオン、モリブデン酸イオン、タングステン酸イオン、チタン酸イオン、ジルコン酸イオン、ビス（トリフルオロメタンスルホニル）イミド酸イオン、ナフチルスルホン酸イオン等が挙げられる。
【００５７】
これらの陰イオンのうち、過塩素酸イオン、ヨウ素イオン、テトラフルオロホウ酸イオン、ヘキサフルオロリン酸イオン、ヘキサフルオロアンチモン酸イオン、トリフルオロメタンスルホン酸イオン、ビス（トリフルオロメタンスルホニル）イミド酸イオン等が好ましく、特にヘキサフルオロアンチモン酸イオン、ビス（トリフルオロメタンスルホニル）イミド酸イオンが熱安定性に最も優れるため好ましい。
【００５８】
ジイモニウム系色素としては、１０００ｎｍ付近のモル吸光係数εが約０．８×１０４〜１．０×１０６であることが好ましい。また、９８％以上の純度を有するジイモニウム系色素、又は１８０℃以上の融点を有するジイモニウム系色素を使用することが好ましい。
【００５９】
フタロシアニン系色素（Ｂ２）としては、一般式（ＩＩ）：
【００６０】
【化３】
2008231263.tif 000004
【００６１】
で表される部分構造を有する化合物であり、８００〜１０００ｎｍに最大吸収波長を有するものが挙げられる。例えば、特開２００１−１０６６５８号公報に記載されるフタロシアニン系色素、特開２００１−１３３６２３号公報に記載される含フッ素フタロシアニン系色素、特開２００２−８２２１９３号公報に記載される含フッ素フタロシアニン系色素等が挙げられる。具体的には、日本触媒社製、イーエクスカラーＩＲ−１０、イーエクスカラーＩＲ−１０Ａ、イーエクスカラーＩＲ−１４、イーエクスカラーＩＲ−１２、イーエクスカラーＩＲ−HA-1などを使用することができる。特に好ましくは含フッ素フタロシアニン系化合物であり、例えばイーエクスカラーIR-12が挙げられる。
【００６２】
フタロシアニン系色素の中心金属Ｍとしては特に制限されるものではなく、無金属(水素)、鉄、銅、亜鉛、バナジウム、チタン、インジウム及びスズ等の金属、当該金属の、塩化物、臭化物、ヨウ化物等の金属ハロゲン化合物、酸化バナジウム、酸化チタニル及酸化銅等の金属酸化物、酢酸塩等の有機酸金属、ならびにアセチルアセトナート等の錯体化合物及びカルボニル鉄等の金属カルボニル等が挙げられる。これらのうち、好ましくは金属、金属酸化物及び金属ハロゲン化物である。さらに好ましくは酸化バナジウムである。
【００６３】
上記フタロシアニン系色素としては、Ｐｃをフタロシアニン核、Ｐｈをフェニル基とした場合に、フタロシアニン［ＣｕＰｃ（２，５−Ｃ１２ＰｈＯ）８｛２，６−（ＣＨ３）２ＰｈＯ｝４（ＰｈＣＨ２ＮＨ）４］（λｍａｘ８０７ｎｍ）、Ｐｃ（２，５−Ｃｌ２ＰｈＯ）８（２，６−Ｂｒ２−４−ＣＨ３ＰｈＯ）４｛Ｐｈ（ＣＨ３）ＣＨＮＨ｝３Ｆ（λｍａｘ８３５ｎｍ）、ＶＯＰｃ（２，５−Ｃｌ２ＰｈＯ）８（２，６−Ｂｒ２−４−ＣＨ３ＰｈＯ）４｛ＰｈＣＨ２ＮＨ｝３Ｆ（λｍａｘ８４０ｎｍ）、ＶＯＰｃ（２，５−Ｃｌ２ＰｈＯ）８（２，６−（ＣＨ３）２ＰｈＯ）４｛Ｐｈ（ＣＨ３）ＣＨＮＨ｝３Ｆ（λｍａｘ８３４ｎｍ）、ＶＯＰｃ（２，６−Ｃｌ２ＰｈＯ）８（２，６−（ＣＨ３）２ＰｈＯ）４｛Ｐｈ（ＣＨ３）ＣＨＮＨ｝３Ｆ（λｍａｘ８３５ｎｍ）、ＶＯＰｃ（４−ＣＮＰｈＯ）８（２，６−Ｂｒ２−４−ＣＨ３ＰｈＯ）４｛Ｐｈ（ＣＨ３）ＣＨＮＨ｝３Ｆ（λｍａｘ８３６ｎｍ）、ＶＯＰｃ（４−ＣＮＰｈＯ）８（２，６−（ＣＨ３）２ＰｈＯ）４｛Ｐｈ（ＣＨ３）ＣＨＮＨ｝３Ｆ（λｍａｘ８３４ｎｍ）等がある。また、８５０〜９８０ｎｍに最大吸収波長を有するものには、［ＶＯＰｃ（２，５−Ｃｌ２ＰｈＯ）８｛２，６−（ＣＨ３）２ＰｈＯ｝４（ＰｈＣＨ２ＮＨ）４］（λｍａｘ８７０ｎｍ）、［ＶＯＰｃ（ＰｈＳ）８｛２，６−（ＣＨ３）２ＰｈＯ｝４（ＰｈＣＨ２ＮＨ）４］（λｍａｘ９１２ｎｍ）、ＶＯＰｃ（２，５−Ｃｌ２ＰｈＯ）４（２，６−（ＣＨ３）２ＰｈＯ）４｛（Ｃ２Ｈ５）２ＮＣＨ２ＣＨ２ＮＨ｝４（λｍａｘ８９３ｎｍ）等がある。本発明では、該フタロシアニン（Ｉ）として、８００ｎｍを超え８５０ｎｍ未満と８５０〜９８０ｎｍとに最大吸収波長を有する２種のフタロシアニンを用いると、得られる近赤外吸収フィルターの可視光透過率が高くなり、また効率よく近赤外光をカットできる点で有利である。
【００６４】
硬化剤（Ｃ）
本発明の近赤外線吸収性粘着剤組成物には、さらに硬化剤（Ｃ）を含んでいてもよい。硬化剤（Ｃ）としては、例えば、イソシアネート系硬化剤、エポキシ系硬化剤、金属キレート硬化剤等が挙げられる。中でも、イソシアネート系硬化剤が好ましく、特にイソシアネート系硬化剤と金属キレート硬化剤を併用することが好ましい。
【００６５】
硬化剤（Ｃ）の含有量は、前記アクリル系ポリマー（Ａ）１００質量部に対して、０．００１〜１０質量部であり、好ましくは０．０１〜５質量部である。特に、イソシアネート系硬化剤と金属キレート硬化剤を併用する場合、イソシアネート系硬化剤と金属キレート硬化剤との含有比（質量比）は、１００：１〜１：１程度、好ましくは５０：１〜２：１程度であればよい。
【００６６】
イソシアネート系硬化剤としては、例えば、トリレンジイソシアネート、キシリレンジイソシアネート、水添キシリレンジイソシアネート、クロルフェニレンジイソシアネート、ヘキサメチレンジイソシアネート、テトラメチレンジイソシアネート、イソホロンジイソシアネート、ジフェニルメタンジイソシアネート、水添されたジフェニルメタンジイソシアネート、テトラメチルキシリレンジイソシアネート、ナフタレンジイソシアネート、トリフェニルメタントリイソシアネート、ポリメチレンポリフェニルイソシアネートなどの分子中に２個以上のイソシアネート基を有するポリイソシアネート化合物；それらをトリメチロールプロパン、ペンタエリスリトール等の多価アルコールと付加反応させた化合物；これらポリイソシアネート化合物のビュレット型化合物やイソシアヌレート化合物；これらポリイソシアネート化合物と公知のポリエーテルポリオールやポリエステルポリオール、アクリルポリオール、ポリブタジエンポリオール、ポリイソプレンポリオール等と付加反応させたウレタンプレポリマー型の分子内に２個以上のイソシアネート基を有する化合物等が挙げられる。
【００６７】
中でも、トリレンジイソシアネート、キシリレンジイソシアネート、ヘキサメチレンジイソシアネート、テトラメチレンジイソシアネートとトリメチロールプロパンとを付加反応させた化合物が、反応性が良好であることから好適に使用される。
【００６８】
アクリル系ポリマーが水酸基を有する場合には、架橋剤としてイソシアネート系硬化剤を組み合わせることが好ましい。
【００６９】
このようなイソシアネート系硬化剤はアクリル系ポリマー１００質量部に対して０．１〜１０質量部、好ましくは０．１〜５質量部使用される。
【００７０】
エポキシ系化合物としては、例えば、ビスフェノールＡエピクロルヒドリン型のエポキシ系樹脂、エチレングリシジルエーテル、ポリエチレングリコールジグリシジルエーテル、グリセリンジグリシジルエーテル、グリセリントリグリシジルエーテル、１,６−ヘキサンジオールグリシジルエーテル、トリメチロールプロパントリグリシジルエーテル、ジグリシジルアニリン、ジアミングリシジルアミン、Ｎ,Ｎ,Ｎ',Ｎ'−テトラグリシジル−ｍ−キシリレンジアミン、１,３−ビス（Ｎ,Ｎ'−ジアミングリシジルアミノメチル）シクロヘキサン等の分子中に２個以上のエポキシ基を有する化合物が挙げられる。
【００７１】
中でも、Ｎ,Ｎ,Ｎ',Ｎ'−テトラグリシジル−ｍ−キシリレンジアミンが反応性が良好であるため好適に使用される。
【００７２】
このようなエポキシ系硬化剤はアクリル系ポリマー１００質量部に対して０．００１〜２質量部、好ましくは０．０１〜０．５質量部使用される。
【００７３】
金属キレート硬化剤としては、例えば、アルミニウム、鉄、銅、亜鉛、スズ、チタン、ニッケル、アンチモン、マグネシウム、バナジウム、クロム、ジルコニウム等の多価金属にアセチルアセトン、アセト酢酸エチル等が配位した化合物等が挙げられる。
【００７４】
中でも、アルミニウムにアセチルアセトン、アセト酢酸エチルが配意した化合物がジイモニウム系色素の劣化を抑制する作用があることから好適に使用される。
【００７５】
このような金属キレート硬化剤はアクリル系ポリマー１００質量部に対して０．００１〜２質量部、好ましくは０．０１〜０．５質量部使用される。
【００７６】
硬化剤（Ｃ）は上記化合物の１種以上を使用することが好ましく、中でもイソシアネート系硬化剤と金属キレート硬化剤を併用して用いることが、硬化時間を短縮し、粘着剤層の硬化中のジイモニウム化合物の劣化を抑制しながら、好ましい粘着物性が得られることから好ましい。
【００７７】
本発明の近赤外線吸収性粘着剤組成物には、さらに、本発明の効果を損なわない範囲で、最大吸収波長が３００〜８００ｎｍの範囲にある色調補正色素、レベリング剤、帯電防止剤、熱安定剤、酸化防止剤、分散剤、難燃剤、滑剤、可塑剤、又は紫外線吸収剤等を含有していてもよい。
【００７８】
上記のアクリル系ポリマー（Ａ）、ジイモニウム系化合物（Ｂ１）を含む近赤外線吸収色素（Ｂ）、必要に応じ硬化剤（Ｃ）は、公知の方法により混合分散して近赤外線吸収性粘着剤組成物を得る。混合分散方法については特に限定しないが、ディゾルバー、ハイスピードミキサー、ホモミキサー、サンドミル、アトライター、ホモジナイザー、ボールミル等の分散機を使用することが好ましい。
【００７９】
本発明における近赤外線吸収性粘着フィルムは、例えば近赤外線吸収性粘着剤組成物を有機溶剤に溶解または分散せしめた液（以下、塗工液という。）を、剥離性の基材、または支持フィルム上に塗工し、乾燥させることにより形成できる。
【００８０】
前記有機溶剤としては、トルエン、キシレン等の芳香族系、Ｎ−メチル−２−ピロリドン、ジメチルホルムアミド、ジメチルアセトアミド等のアミド系、メチルエチルケトン、メチルイソブチルケトン、アセトン等のケトン系、メタノール、エタノール、ｉ−プロピルアルコール等のアルコール系、ヘキサン等の炭化水素系、テトラヒドロフラン等が挙げられる。
【００８１】
近赤外線吸収性粘着フィルムは、上記の近赤外線吸収性粘着剤組成物を基材上に塗工する方法としては、ドクターブレード、バーコーター、グラビアーコーター、コンマコーター、リバースコーター、スプレー法等の公知の塗工方法が挙げられる。
【００８２】
基材としては、フィルム状又はシート状のプラスチックフィルムやガラス板が挙げられる。透明性、コスト、取り扱いやすさという点で、プラスチックフィルムが好ましい。具体的には、ポリエステル系、アクリル系、トリアセチルセルロース系、ポリエチレン系、ポリプロピレン系、ポリオレフィン系、ポリシクロオレフィン系が挙げられるが、ポリエステルフィルムが好ましい。
【００８３】
塗工液を、離型性を付与した基材上に塗布する。粘着層の厚みについては特に限定しないが、5μｍ〜50μｍ、好ましくは10μｍ〜40μｍ、より好ましくは20μｍ〜30μｍが良い。それらを更に、離型性付与した基材を気泡の発生しない状態で貼り合わせる。
【００８４】
このように、剥離性の基材または支持フィルム上に、本発明における近赤外線吸収層を設けた後、該近赤外線吸収層上に、さらに、離型フィルムを貼付しておくことが、作業性の点で好ましい。離型フィルムとしては、上述した剥離性の基材と同様のものが使用できる。
【００８５】
本発明の光学フィルムは、近赤外線吸収層以外の、任意の機能性層を１層以上有していてもよい。機能性層としては、例えば、紫外線による色素の劣化を防ぎ耐光性を改善するための紫外線吸収層、画像の視認性を向上させるための反射防止層、ＰＤＰなどの表示装置から発せられる電磁波をカットするための電磁波遮蔽層、耐擦傷性機能を与えるハードコート層もしくは自己修復性を有する層、又は最表面の汚れを防止するための防汚層、それぞれの層を積層させるための粘着もしくは接着層等が挙げられる。
【００８６】
機能性層は、例えば、剥離性の基材上に、近赤外線吸収層を形成する前に予め該剥離性の基材上に設けてもよく、剥離性の基材上に近赤外線吸収層を形成した後、該近赤外線吸収層上に設けてもよく、近赤外線吸収層が形成された剥離性の基材を剥がし、露出させた近赤外線吸収層上に設けてもよい。また、支持フィルム上に、近赤外線吸収層を形成する前に予め該支持フィルム上に設けてもよい。また、支持フィルム自体に機能性層としての機能を持たせてもよい。
【００８７】
本発明の光学フィルムは、例えば離型フィルムを剥がして露出させた近赤外線吸収層を、高い剛性を有する透明基板（以下、透明基板という。）に貼着して用いることができる。透明基板の材料としては、ガラス、透明で高剛性の高分子材料から適宜選択して使用することができるが、好ましくはガラス、強化もしくは半強化ガラス、ポリカーボネート、又はポリアクリレートなどが挙げられる。
【００８８】
光学フィルムが透明基板に貼着されたものを光学フィルタとして使用すると、ＰＤＰなどの表示装置の保護板としての機能も発揮できる。
【００８９】
本発明の光学フィルム、又は該光学フィルムを透明基板上に貼着したものは、ＰＤＰ、プラズマアドレスリキッドクリスタル（ＰＡＬＣ）ディスプレイパネル、フィールドエミッションディスプレイ（ＦＥＤ）パネルなどの平面型表示装置及び陰極管表示装置（ＣＲＴ）などの表示装置用の光学フィルタとして用いることができる。
【実施例】
【００９０】
以下、比較例と共に実施例を用いて本発明をより詳細に説明するが、本発明はこれら実施例に限定されるものではない。なお、特に断りのない限り、表中に示す各数値の単位は「質量部」である。
＜分子量の測定＞
アクリルポリマーの重量平均分子量（Ｍｗ）は、標準ポリスチレン換算によるゲルパーミエーションクロマトグラフィー（ＧＰＣ）により求めた。
【００９１】
測定条件：
装置：ＨＬＣ−８１２０（東ソー（株）製）
カラム：Ｇ７０００ＨＸＬ（東ソー（株）製）
ＧＭＨＸＬ（東ソー（株）製）
Ｇ２５００ＨＸＬ（東ソー（株）製）
サンプル濃度：１．５ｍｇ／ｍｌ（テトラヒドロフランで希釈）
移動相溶媒：テトラヒドロフラン
流速：１．０ｍｌ／ｍｉｎ
カラム温度：４０℃
＜耐久性試験＞（表３）
近赤外線吸収粘着フィルムの各試験片について、初期、80℃／90％の環境下１０００時間放置後（評価Ａ）、及び85℃環境下で１０００時間放置後（評価Ｂ）における全光透過率（％）、ヘイズ（％）、透過率（850nm及び950nm）を測定した。また、80℃／90％の環境下１０００時間放置後（評価Ａ）、及び85℃環境下で１０００時間放置後（評価Ｂ）のそれぞれにおける外観評価も行った。
＜全光線透過率及びヘイズ値＞
日本電飾製NDH−2000を使用して、ＪＩＳ−Ｋ−６７８２の方法に従って全光線透過率及びヘイズ値を測定した。
＜850nm及び950nmの透過率＞
分光光度計（日立Ｕ−３４１０）を用いて、300nm〜1500nmの透過率を測定し850nm及び950nmの各透過率を測定した。
＜外観評価＞
試験片の色目の変化、層間の浮き等の外観変化を目視で確認した。評価の方法は下記の通り。
【００９２】
○：色目の変化や、粘着剤層の浮き、ハガレは確認できなかった。
【００９３】
×：色目の変化や色素の析出が見られた。
［製造例１］
n-ブチルアクリレート（BA）９３．８質量部、アクリル酸（AA）６質量部、２−ヒドロキシエチルアクリレート（2HEA)０．２質量部、酢酸エチル１５０質量部、アゾビスイソブチロニトリル（AIBN）０．２質量部を反応容器に入れ、この反応容器内の空気を窒素ガスで置換した後、撹拌下に窒素雰囲気中で、この反応容器を６０℃に昇温させ、４時間反応させた後、酢酸エチル５０質量部を添加し、さらに６０℃で６時間反応させた。反応後、メチルエチルケトン２００質量部を添加、希釈し、アクリルポリマーＡ溶液（重量平均分子量１２０万、ガラス転移温度−４８℃）を得た。
［製造例２〜６］［比較製造例７〜１０］
表１のように変更した以外は、製造例１と同様にして、アクリルポリマーＢ〜Ｊ溶液を得た。
【００９４】
【表１】
2008231263.tif 000005
【００９５】
［実施例１］
アクリル系ポリマーＡ溶液の固形分１００質量部に対して、芳香族ジイモニウム化合物（日本化薬製 IRG022、２５℃における酢酸エチル１ｇに対する溶解度が１．１ｍｇ）２．５質量部、イソシアネート系硬化剤（綜研化学製、Ｌ−４５）０．２質量部、金属キレート硬化剤（綜研化学製 Ｍ−１２ＡＴ）０．０５質量部を添加して粘着剤組成物を調製した。それにメチルエチルケトン（MEK）を添加して、ホモジナイザーに投入して10000ｒｐｍ、10分間攪拌をし、固形分濃度10％の粘着組成物を得た。
【００９６】
調製した粘着剤組成物を剥離性基材Ｓ−７１（帝人株式会社製）上に、乾燥後の厚みが20μｍになるようにバーコーターを用いて塗布し、65℃の乾燥機で３分間乾燥した。乾燥後、粘着剤層側に剥離性基材Ａ−３１（帝人株式会社製）を貼り合わせ、２３℃で７日間熟成させ、近赤外線吸収性粘着シート（トランスファーシート）を得た。その結果を表２に示す。
［実施例２〜６］［比較例１〜４］
表２のように変更した以外は実施例１と同様にして近赤外線吸収粘着シートを得た。
［実施例７］
ジイモニウム系色素２．５質量部とフタロシアニン系色素（日本触媒IR10A）０．７５質量部を加えること以外は、実施例１と同様にして近赤外線吸収性粘着シートを得た。
［比較例５］
ジイモニウム系色素０．８質量部とした以外は、実施例１と同様に実施した。
［比較例６］
２５℃における酢酸エチル１ｇに対する溶解度が０．５ｍｇのジイモニウム系色素を用いた以外は、実施例１と同様に実施した。
【００９７】
【表２】
2008231263.tif 000006
【００９８】
［試験例１］
上記実施例１〜７、及び比較例１〜６で得られた粘着シートの剥離性基材Ａ−３１（帝人株式会社製）を剥がし、スライドガラス上に貼着させ、もう一方の剥離性基材Ｓ−７１（帝人株式会社製）を剥がしそれぞれ試験片を作成した。この試験片について上記した耐久性試験を行った。その結果を表３に示す。
【００９９】
【表３】
2008231263.tif 000007